(57)【要約】【課題】圧着後に濡れた場合でも、濡れたままの状態で保護材の剥離が容易な耐水性の親展葉書を提供する。【解決手段】ゴムラテックスとノニオン型水系ウレタン樹脂と該ゴムラテックスの固形分より少ないインク定着剤を含有する感圧接着剤組成物を、接触角が１１５度以上で湿潤層間剥離強度が１１５ｇ／インチ以上の耐水紙からなる基材及び保護材の少なくとも一方に塗工する。【選択図】なし【特許請求の範囲】
【請求項１】
基材と保護材とを感圧接着剤組成物を介して圧着させることにより、基材及び保護材の少なくとも一方の圧着面に記載された情報を保護する親展葉書であって、前記基材及び保護材が湿潤層間剥離強度が３０ｇ／インチ以上の耐水紙であって、前記基材及び保護材の少なくとも一方の圧着面に、樹脂成分として、ゴムラテックスとノニオン型水系ウレタン樹脂を含有し、インク定着剤がゴムラテックスの固形分よりも少ない感圧接着剤組成物が塗工されていることを特徴とする親展葉書。
【請求項２】
前記耐水紙の湿潤層間剥離強度が１１５ｇ／インチ以上である請求項１に記載の親展葉書。
【請求項３】
前記耐水紙の静的接触角が１１５度以上である請求項１又は２に記載の親展葉書。
【請求項４】
前記ゴムラテックスの固形分とノニオン型水系ウレタン樹脂の固形分を１００質量％とすると、ゴムラテックスの固形分が６５質量％〜９７質量％と、ノニオン型水系ウレタン樹脂の固形分が３質量％〜３５質量％であることを特徴とする請求項１乃至３のいずれか１項に記載の感圧接着剤組成物。
【請求項５】
前記感圧接着剤組成物がさらにアンチブロッキング剤を含み、前記アンチブロッキング剤９０質量部に対し、前記ゴムラテックスの固形分とノニオン型水系ウレタン樹脂の固形分の合計が５０質量部〜８０質量部であることを特徴とする請求項１乃至４のいずれか１項に記載の感圧接着剤組成物。
【請求項６】
前記アンチブロッキング剤が、でんぷん及びシリカであることを特徴とする請求項５に記載の感圧接着剤組成物。
【発明の詳細な説明】
【技術分野】
【０００１】
本発明は、少なくとも基材及び保護材を感圧接着剤によって圧着させることにより、圧着面に記載された情報を保護する親展葉書に関し、特に、水に濡れた状態でも情報記載面を覆って保護している保護材の剥離が容易な耐水性の親展葉書に関する。
【背景技術】
【０００２】
近年、銀行、クレジット会社、官公庁等より個人宛に各個人の預金状況、残高情報、年金情報等を通知する手段として、「親展葉書」が使用されている。係る親展葉書は、情報が記載された基材の表面に感圧接着剤が塗工されており、該情報記載面を保護材で覆って所定の圧力をかけて圧着することで情報記載面が保護された状態で受取人に郵送される。受取人は該保護材を剥離することで保護されていた情報を読み取ることができる。
【０００３】
特許文献１には、インクジェット方式の印刷に適応した感圧接着剤として、ゴムラテックスと、カチオン型水溶性高分子又はカチオン型オリゴマーと、ノニオン型又はカチオン型水系ウレタン樹脂とを含有した感圧接着剤が開示されている。また、特許文献２には、高速搬送プリンターに適した接着剤層の基体シートへの密着力と、情報記載面への保護材への接着力とを備えた感圧接着剤として、天然ゴム系ラテックスとアイオノマー型の水系ウレタン樹脂とを含む感圧接着剤が開示されている。さらに、特許文献３には、インクジェット方式の印刷に適応した感圧接着剤として、コールドシール剤、微細鉱物粉末、カチオン性ウレタン樹脂を含む感圧接着剤が開示されている。
【先行技術文献】
【特許文献】
【０００４】
【特許文献１】特開２００３−３３６０２３号公報
【特許文献２】特開２００４−３５９８８７号公報
【特許文献３】特開平１１−５８９４０号公報
【発明の概要】
【発明が解決しようとする課題】
【０００５】
親展葉書は、郵送時や郵便受けの中で雨や雪によって水に濡れてしまう場合がある。従来の親展葉書に用いられていた感圧接着剤は、水濡れによって剥離強度が大幅に上昇するため、係る感圧接着剤を用いた親展葉書においては、水に濡れたままの状態で保護材を剥離しようとすると、剥離強度が強すぎて容易に剥離できなかったり、基材や保護材が層間剥離を生じて破れてしまう、といった問題があった。
【０００６】
本発明の課題は、水に濡れたままの状態でも保護材の剥離が容易な耐水性の親展葉書を提供することにある。
【課題を解決するための手段】
【０００７】
本発明は、基材と保護材とを感圧接着剤組成物を介して圧着させることにより、基材及び保護材の少なくとも一方の圧着面に記載された情報を保護する親展葉書であって、前記基材及び保護材が湿潤層間剥離強度が３０ｇ／インチ以上の耐水紙であって、前記基材及び保護材の少なくとも一方の圧着面に、樹脂成分として、ゴムラテックスとノニオン型水系ウレタン樹脂を含有し、インク定着剤がゴムラテックスの固形分よりも少ない感圧接着剤組成物が塗工されていることを特徴とする。
【０００８】
また、本発明においては、
前記耐水紙の湿潤層間剥離強度が１１５ｇ／インチ以上であること、
前記耐水紙の静的接触角が１１５度以上であること、
前記ゴムラテックスの固形分とノニオン型水系ウレタン樹脂の固形分を１００質量％とすると、ゴムラテックスの固形分が６５質量％〜９７質量％と、ノニオン型水系ウレタン樹脂の固形分が３質量％〜３５質量％であること、
前記感圧接着剤組成物がさらにアンチブロッキング剤を含み、前記アンチブロッキング剤９０質量部に対し、前記ゴムラテックスの固形分とノニオン型水系ウレタン樹脂の固形分の合計が５０質量部〜８０質量部であること、
前記アンチブロッキング剤が、でんぷん及びシリカであること、
を好ましい形態として含む。
【発明の効果】
【０００９】
本発明の親展葉書は、特定の組成の感圧接着剤組成物を基材と保護材とを圧着させる感圧接着剤として用いることにより、耐水紙からなる基材及び保護材の耐水性がより高くなる。さらに、該感圧接着剤組成物は、水濡れによっても圧着直後の剥離強度が安定して保たれる。よって、本発明の親展葉書は、基材と保護材とを圧着させた後に水濡れを生じても、剥離強度の大幅な上昇が無く、基材及び保護材の耐水性の向上と相俟って、保護材を剥離する際の基材や保護材の紙破れが防止される。よって、本発明の親展葉書においては、受取人が保護材を剥離するまで情報が保護され、情報を読み取る際には、乾燥した状態のみならず、短時間及び長時間水に濡れた状態であっても容易に保護材を剥離して、記載された情報を読み取ることができる。
【発明を実施するための形態】
【００１０】
以下に本発明の親展葉書について詳細に説明する。
【００１１】
先ず、本発明に用いられる感圧接着剤組成物について説明する。
【００１２】
本発明に用いられる感圧接着剤組成物は、樹脂成分として、ゴムラテックスとノニオン型水系ウレタン樹脂とを主成分として用い、インク定着剤を配合する際には、ゴムラテックスの固形分よりも少なく配合することを特徴とする。
【００１３】
本発明に用いられるゴムラテックスとしては、天然ゴムラテックス、天然ゴムラテックス変性体及び合成ゴムラテックスが好適に使用される。天然ゴムラテックス変性体の具体例としては、アクリル変性天然ゴムラテックス、過酸化物前加硫ラテックス等を挙げることができる。また、合成ゴムラテックスの具体例としては、スチレン−ブタジエンゴム、アクリロニトリル−ブタジエンゴム等を挙げることができる。
【００１４】
また、本発明に用いられるノニオン型水系ウレタン樹脂は、水性媒体にウレタン樹脂が溶解もしくは分散したものであり、例えば、ウレタン樹脂微粒子を乳化剤により水性媒体中に分散させたエマルジョンタイプのノニオン型水系ウレタン樹脂が挙げられる。
【００１５】
本発明において、ゴムラテックスは基材と保護材とを互いに圧着させる際の接着力を発現する成分であり、これにノニオン型水系ウレタン樹脂を加えることで、基材や保護材の表面が感圧接着剤組成物でコートされた状態をとる。その結果、基材や保護材が水に濡れた場合でも、ノニオン型水系ウレタン樹脂の乳化重合時におけるノニオン界面活性剤のＨＬＢ（Ｈｙｄｏｒｏｐｈｉｌｅ−Ｌｉｐｏｐｈｉｌｅ  Ｂａｌａｎｃｅ：親水親油バランス）値が低いので親水性が低く、圧着直後の剥離強度がほぼ保たれる。そのため、水に濡れたままで保護材を剥離しても保護材や基材の紙破れなどを起こす恐れが低くなる。
【００１６】
カチオン型水系ウレタン樹脂は凝集する性質を持つことから、ゴムラテックスと組み合わせて感圧接着剤組成物とすると、カチオン型水系ウレタン樹脂がゴムラテックスと凝集して固化し、組成物中で粒を生じてしまう。そのため、係る感圧接着剤組成物では圧着力にむらを生じる上、十分な圧着力が得られないため、親展葉書用の感圧接着剤には適していない。
【００１７】
また、アニオン型水系ウレタン樹脂は、該ウレタン樹脂が包含するアニオン界面活性剤の親水性により、水に溶けやすい、或いは濡れやすい性質があるため、アニオン型水系ウレタン樹脂を用いた感圧接着剤組成物は乾燥被膜が水分を取り込みやすい。そのため、アニオン型水系ウレタン樹脂を用いた感圧接着剤組成物を親展葉書に用いると、水に濡れた際に感圧接着剤組成物の界面が溶出し、感圧接着剤組成物と基材や保護材との密着が強固となることで、剥離強度の上昇が発現されると考えられる。よって、アニオン型水系ウレタン樹脂をゴムラテックスと組み合わせて感圧接着剤組成物とし、親展葉書に用いると、水濡れによって剥離強度が急激に上昇し、水に濡れた状態で剥離しようとすると基材や保護材の紙破れを生じる恐れがある。よって、アニオン型水系ウレタン樹脂は親展葉書用の感圧接着剤には適していない。
【００１８】
さらに、アイオノマー型水系ウレタン樹脂は疎水性の主鎖に少量の親水性のイオン基を持つため、ゴムラテックスと組み合わせて感圧接着剤組成物とし、親展葉書に用いると、水に濡れた際に該イオン基が水を捕獲して感圧接着剤組成物が膨張し、剥離強度が急激に上昇するため水に濡れた状態で剥離しようとすると基材や保護材の紙破れを生じる恐れがあり、親展葉書用の感圧接着剤には適していない。
【００１９】
従来、親展葉書用の感圧接着剤組成物には、インク定着剤としてカチオン型水溶性高分子やカチオン型オリゴマーを用いていたが、係るインク定着剤は耐水性に影響を及ぼすため、本発明では樹脂成分として上記したゴムラテックスとノニオン型水系ウレタン樹脂を主成分として用い、樹脂材料からなるインク定着剤については影響が小さくなるように、ゴムラテックスの固形分よりも少なく用いる。好ましくは、本発明においてインク定着剤を配合しない。
【００２０】
本発明において、感圧接着剤組成物に含まれるゴムラテックスとノニオン型水系ウレタン樹脂の配合量は、ゴムラテックスの固形分とノニオン型水系ウレタン樹脂の固形分の合計を１００質量％として、ゴムラテックスの固形分が６５質量％〜９７質量％、ノニオン型水系ウレタン樹脂の固形分が３質量％〜３５質量％となるよう配合することが好ましい。ゴムラテックスの固形分が６５質量％未満の場合、即ち、ノニオン型水系ウレタン樹脂の固形分が３５質量％を超える場合には、保護材と基材とを互いに圧着させた際の剥離強度が弱くなり、保護材が剥がれやすくなる恐れがあり、好ましくない。また、ノニオン型水系ウレタン樹脂の固形分が３質量％未満の場合には、係るウレタン樹脂を用いた効果が得られにくく、水濡れによって剥離強度が大幅に上昇し、保護材を剥離する際に基材や保護材が紙破れを生じやすくなる。
【００２１】
本発明においては、感圧接着剤組成物を塗工した糊面同士が保存時に接着するのを避けるために、アンチブロッキング剤を添加することが好ましい。本発明で用いられるアンチブロッキング剤としては、例えば、重炭酸カルシウム、軽炭酸カルシウム、タルク、ステアリン酸金属石けん、でんぷん、シリカ等が挙げられる。これらのうちでも、感圧接着剤組成物塗工後のレーザープリンター等による耐熱性を向上せしめるためにシリカを含有させることが好ましい。また、感圧接着剤組成物としては、でんぷんを含有させることが好ましい。
【００２２】
アンチブロッキング剤は、該アンチブロッキング剤９０質量部に対して、感圧接着剤組成物中のゴムラテックスの固形分とノニオン型水系ウレタン樹脂の固形分との合計が５０質量部〜８０質量部となるように添加することが好ましい。
【００２３】
本発明に用いられる感圧接着剤組成物は、ゴムラテックスとノニオン型水系ウレタン樹脂に必要に応じてインク定着剤、アンチブロッキング剤を加えて混合して得られる。尚、塗工しやすいように必要に応じて適量の水を加えても良い。
【００２４】
次に、本発明に用いられる基材及び保護材について説明する。
【００２５】
本発明においては、基材及び保護材として湿潤層間剥離強度が３０ｇ／インチ以上の耐水紙を用いることによって、長時間の水濡れに対しても十分な耐水性が得られる。好ましくは、湿潤層間剥離強度が１１５ｇ／インチ以上の耐水紙である。また、係る耐水紙は静的接触角が１１５度以上の撥水性を有していることも好ましい。
【００２６】
上記湿潤層間剥離強度は、試料にセロハン粘着テープ（（株）共和製）を添付し、２キログラムの圧力を掛けてセロハン粘着テープを試料に接着した後、１インチ幅にカットし、水に浸漬させる。３時間後、試料を取り出し、表面の水を拭った後、３分間放置し、その後、荷重測定用試験機として「ＦＧＳ−５０ＶＢ−４００−ＤＭ」（日本電産シンポ（株）製）、測定器として「ＦＧＰ−２」（日本電産シンポ（株）製）を用い、角度９０度、剥離スピード２６４ｍｍ／ｍｉｎとして剥離強度を測定する。スタート位置から２０ｍｍの剥離強度は無視し、２０ｍｍ〜１３０ｍｍの剥離強度を５枚の試料について測定し、平均した値を湿潤層間剥離強度とする。
【００２７】
また、静的接触角とは、純水の液滴の濡れ性を示すものである。静的接触角が０度の場合、純水の濡れ性が高く、純水の液滴が試料に弾かれずに付着する。一方、静的接触角が１８０度の場合、純水の濡れ性が低く、純水の液滴が試料に弾かれてしまい全く付着しない。静的接触角は、公知の接触角測定装置（例えば、自動接触角測定装置ＣＡ−Ｖ型：協和界面化学（株）製）を用いて容易に測定することが可能である。本発明においては、４０μＬの純水を滴下して１秒後、２秒後、３秒後、４秒後、５秒後の接触角を５回ずつ測定し、その平均値をとった。
【００２８】
本発明の親展葉書は、上記した特定の感圧接着剤組成物を、グラビアコーター、フレキソ、エアナイフコーター、バーコーターなどの塗布手段により、上記した耐水紙からなる基材及び保護材の少なくとも一方に塗工してなる。保護する情報は基材、保護材の少なくとも一方に記載されている。
【００２９】
本発明の親展葉書は、感圧接着剤組成物の塗工面を内側にして、該感圧接着剤組成物を介して基材と保護材とを圧着させる。従って、基材及び保護材は別々に用意しても良いし、連続した１枚の耐水紙を折り畳んで二つ折り、或いは、三つ折りとしても良い。基材及び保護材を別々に用意する場合には、互いに異なる耐水紙で構成することも可能である。本発明の親展葉書は、感圧接着剤組成物を介して基材と保護材とを互いに圧着させて情報を保護した状態で郵送される。
【００３０】
尚、本発明の親展葉書の感圧接着剤組成物の塗工面に印刷を施すと、該感圧接着剤組成物はインク定着剤の含有量が少ない、或いはインク定着剤を配合していないため、インクの定着性が良くない場合がある。よって、感圧接着剤組成物は、基材や保護材の塗工面に所定の印刷を施した後に塗工して本発明の親展葉書とすることが望ましい。
【実施例】
【００３１】
以下、実施例により本発明を詳細に説明する。
【００３２】
尚、実施例で用いた原料、及び実施例における評価方法は以下の通りである。また、実施例中における「％」及び「部」はいずれも「質量％」及び「質量部」である。
【００３３】
〔基材及び保護材〕
・耐水紙「ＯＫレインガード（登録商標）」（王子エフテックス（株）製）
・耐水紙「ポエムＮ」（北越紀州製紙（株）製）
・耐水紙「ＮＰｉフォーム（登録商標）  ＮＥＸＴ−ＩＪ」（日本製紙（株）製）
〔感圧接着剤組成物原料〕
（１）ゴムラテックス
アクリル変性天然ゴムラテックス「Ｑ．Ｙ  ＡＤＨＥＳＩＶＥＳ  ＱＹ−２５ＭＧ・Ｃ」（クォー・ユー化成（有）製）、固形分：５０％
【００３４】
（２）水系ウレタン樹脂
・ノニオン型：「スーパーフレックス（登録商標）  Ｅ−２０００」（第一工業製薬（株）製）
固形分：５０％
・カチオン型：「スーパーフレックス  ６２０」（第一工業製薬（株）製）
固形分：３０％
・アニオン型：「スーパーフレックス  ８２０」（第一工業製薬（株）製）
固形分：３０％
・アイオノマー型：「ハイドラン  ＡＰＸ−１０１Ｈ」（大日本インキ化学（株）製）
固形分：４５％
【００３５】
（３）でんぷん
カチオン化タピオカ澱粉「マーメイド  Ｃ−５０」（敷島スターチ（株）製）
（４）シリカ
含水非結晶質二酸化ケイ素「Ｎｉｐｇｅｌ（登録商標）  ＡＺ−６００」（東ソー・シリカ（株）製）
（５）インク定着剤
ポリアミン系高分子カチオン「ＭＯＲＩＮ  ＦＩＸ  ６Ｐ」（モーリン化学工業（株）製）
【００３６】
（実験例１）
基材及び保護材として用意した前記３種類の耐水紙について、前記した測定方法により、湿潤層間剥離強度と静的接触角を測定した。湿潤層間剥離強度の結果を表１に、静的接触角の結果を表２〜表５に示す。表１中の数値の単位はｇ／インチ、表２〜表５中の数値の単位は度である。
【００３７】
【表１】
2015044384.tif 000002
【００３８】
【表２】
2015044384.tif 000003
【００３９】
【表３】
2015044384.tif 000004
【００４０】
【表４】
2015044384.tif 000005
【００４１】
表１〜表４に示したように、「ＯＫレインガード」は湿潤層間剥離強度が１２７ｇ／インチ、静的接触角が１２０度で、耐水性、撥水性のいずれにおいても十分に高い値が得られ、本発明の親展葉書に好適であることがわかった。また、「ポエムＮ」、「ＮＰｉフォーム  ＮＥＸＴ−ＩＪ」については、湿潤層間剥離強度が低く、長時間の水濡れによって層間剥離しやすくなることがわかった。
【００４２】
（実施例１〜５，比較例１〜５）
表５に示す組成に適量の水を加えて感圧接着剤組成物を調製し、それぞれバーコーターを用いて、塗工時の膜厚が１６μｍとなるように基材及び保護材に塗工後、それぞれの塗工面同士が相対するように重ねてメールシーラー「ＭＳ−９５００」（大日本印刷（株）製）で圧着ローラにより圧力を加えて圧着させた。ここで、水濡れによる剥離強度の上昇を比較するために、実施例１〜５，比較例１〜４については圧着直後の剥離強度が８０ｇ／インチとなるように圧着ローラのローラギャップを調整した。また、比較例５については、圧着直後の剥離強度が５０ｇ／インチとなるように圧着ローラのローラギャップを調整した。その後、１インチ幅にカットして測定用試料とし、剥離強度を測定した。基材及び保護材には「ＯＫレインガード」を用いた。
【００４３】
剥離強度の測定試験には、荷重測定用試験機として「ＦＧＳ−５０ＶＢ−４００−ＤＭ」（日本電産シンポ（株）製）、測定器として「ＦＧＰ−２」（日本電産シンポ（株）製）を用い、角度９０度、剥離スピード２６４ｍｍ／ｍｉｎとして剥離強度を測定する。スタート位置から２０ｍｍの剥離強度は無視し、２０ｍｍ〜１３０ｍｍの剥離強度を５枚の試料について測定し、平均した値を剥離強度とする。
【００４４】
測定用試料を水に浸漬し、５秒後に取り出して表面の水を拭った後、上記剥離強度の測定を行った。また、同様に測定用試料を水に浸漬し、３時間後に取り出して表面の水を拭った後、３分間放置して上記剥離強度の測定を行った。
【００４５】
以上のようにして、圧着直後、５秒間湿潤後、３時間湿潤後の剥離強度を測定した。また、剥離の際に基材或いは保護材に紙破れを生じるか否かを観察した。結果を表５に示す。
【００４６】
【表５】
2015044384.tif 000006
【００４７】
圧着直後の剥離強度が８０ｇ／インチに満たなかった例は、圧着ローラのローラギャップを調整して圧力条件を最大にしてもその値にしか達しなかった例である。また、圧着直後の剥離強度が８０ｇ／インチとなるように圧着ローラのローラギャップを調整しても、制御が容易ではなく、１００ｇ／インチを超える例もあった。
【００４８】
また、表５において、圧着直後の剥離強度に対する５秒間湿潤後の剥離強度（５秒間湿潤後／圧着直後）の値が１．５を超す例については、水濡れによって大幅に剥離強度が上昇したことを示し、剥離の際に紙破れを生じていなくても、基材や保護材が紙破れを生じやすくなっていることを示している。
【００４９】
表５に示すように、実施例１〜４では圧着直後から安定した適度な剥離強度を示し、湿潤後においても大幅な剥離強度の上昇は見られない。従って、乾燥状態のままでも、水濡れを生じても保護材が剥がれてしまう恐れが低くなる。また、水濡れによって保護材が剥離しにくくなったり、基材や保護材が破れたりする恐れも低くなる。また、実施例５は樹脂成分中におけるゴムラテックスの含有量が少ないため、圧着直後の剥離強度が低くなったが、水濡れによっても剥離強度の大幅な上昇が見られず、ノニオン型水系ウレタン樹脂を用いた効果が見られた。
【００５０】
比較例１は、ノニオン型水系ウレタン樹脂を用いていないため、水濡れによって剥離強度が大幅に上昇し、５秒間湿潤後に紙破れを生じた。
【００５１】
比較例２は、カチオン型水系ウレタン樹脂を用いているため、感圧接着剤組成物中に粒を生じ、圧着力にむらがあり、圧着力自体も弱く、十分な圧着ができなかった。
【００５２】
比較例３，４は、アイオノマー型或いはアニオン型の水系ウレタン樹脂を用いているため、水濡れによって５秒間湿潤後の剥離強度が大幅に上昇した。
【００５３】
比較例５は、組成が実施例２に近いものの、インク定着剤をゴムラテックスの固形分よりも多く加えているため、インク定着剤の有する、インクの水分を吸着させる作用により、感圧接着剤組成物が水分を吸収し易くなり、その結果として感圧接着剤組成物が柔軟になり、圧着時に対面する感圧接着剤組成物同士の凝集力が向上することや、感圧接着剤組成物と基材や保護材との密着が強固となる作用により、剥離強度の上昇が発現した。また、インク定着剤の積極的な水分吸収作用により、吸収した水分が感圧接着剤組成物を通して基材、保護材に浸透し、基材や保護材の強度が低下して紙破れが発現し易くなる。尚、比較例５は、圧着直後の剥離強度が５０ｇ／インチとなるように圧着ローラのローラギャップを調整しているため、実施例２に比較して圧着直後の剥離強度は低くなっている。
【００５４】
（実施例６、比較例６，７）
基材及び保護材として、前記「ＯＫレインガード」及び「ポエムＮ」を用い、表２の実施例２の感圧接着剤組成物を用いて同様に作製した試料（実施例６，比較例６）、基材及び保護材として、「ＯＫレインガード」を用い、表５の比較例１の感圧接着剤組成物を用いて同様に作製した試料（比較例７）をそれぞれ、３時間湿潤させ、表面の水を拭い、２分間乾燥させた後、保護材を剥離して紙破れを観察した。結果を表６に示す。
【００５５】
【表６】
2015044384.tif 000007
【００５６】
表６に示すように、「ＯＫレインガード」と実施例２の感圧接着剤組成物からなる試料は紙破れを生じていなかったが、同様の感圧接着剤組成物が塗布された「ポエムＮ」は５枚の試料全てについて紙破れを生じていた。尚、試料を２分間乾燥させた理由は、基材及び保護材よりも感圧接着剤組成物の乾燥の方が早いため、層間剥離強度が低下した基材及び保護材よりも感圧接着剤組成物の接着力が高くなることで紙破れが発現する傾向が強くなるためである。
【００５７】
また、「ＯＫレインガード」に比較例１の感圧接着剤組成物を塗布した試料では、５枚中１枚の試料に紙破れが生じていた。尚、「ポエムＮ」に比較例１の感圧接着剤組成物を塗布した場合は紙破れが発生することが予想できるため、実験を行っていない。
【００５８】
よって、本発明で用いる基材及び保護材の物性値としては、湿潤層間剥離強度が３０ｇ／インチ以上のものを用いることができ、好ましくは湿潤層間剥離強度が、１１５ｇ／インチ以上であることが好ましい。また、静的接触角は１１５度以上であることが好ましい。
【００５９】
これらの物性値を満たす基材及び保護材を本発明に係る特定の組成の感圧接着剤組成物と組み合わせて用いることにより、短時間の水濡れ後に保護材を剥離する場合と、長時間の水濡れ後に保護材を剥離する場合のいずれにおいても紙破れに対する十分な耐水性を有する親展葉書が得られることがわかった。
【００６０】
尚、「ＮＰｉフォーム  ＮＥＸＴ−ＩＪ」については同様の実験を行っていないが、湿潤層間剥離強度が「ポエムＮ」よりもさらに低いため、「ポエムＮ」よりも長時間の水濡れによる紙破れが生じ易いと考えられる。